(57)【要約】      （修正有）【課題】安全性の高いオキシダーゼ酵素およびオキシダーゼ基質としてＬ−グルタミン酸オキシダーゼおよびＬ−グルタミン酸を使用することで、開始剤不使用にもかかわらず初期のラジカル重合性（転換率）が高く、かつ着色のない重合物を与えるラジカル重合性組成物を提供する。【解決手段】Ｌ−グルタミン酸オキシダーゼ（Ａ）と、Ｌ−グルタミン酸（Ｂ）と、ラジカル重合性化合物（Ｃ）と、水とを含んでなるラジカル重合性組成物によって解決される。【選択図】なし【特許請求の範囲】
【請求項１】
Ｌ−グルタミン酸オキシダーゼ（Ａ）と、Ｌ−グルタミン酸（Ｂ）と、ラジカル重合性化合物（Ｃ）と、水とを含んでなるラジカル重合性組成物。
【請求項２】
更に、還元剤（Ｄ）を含んでなる請求項１記載のラジカル重合性組成物。
【請求項３】
ラジカル重合性化合物（Ｃ）が、少なくとも一種の親水性ラジカル重合性化合物を含むことを特徴とする請求項１または２記載のラジカル重合性組成物。
【請求項４】
請求項１〜３いずれか記載のラジカル重合性組成物の重合物。
【請求項５】
Ｌ−グルタミン酸オキシダーゼ（Ａ）とＬ−グルタミン酸（Ｂ）との酵素反応で発生する過酸化水素に対して、活性エネルギー線照射による光分解および／又は還元剤による還元反応によって活性ラジカルを発生させることで、ラジカル重合性化合物を重合・架橋させる請求項４記載の重合物の製造方法。
【発明の詳細な説明】
【技術分野】
【０００１】
本発明は、Ｌ−グルタミン酸オキシダーゼ（Ａ）と、Ｌ−グルタミン酸（Ｂ）と、ラジカル重合性化合物（Ｃ）と、水とを含んでなるラジカル重合性組成物に関する。
【背景技術】
【０００２】
（メタ）アクリレート化合物等の反応性化合物を含む組成物は、開始剤から発生した活性種により容易にラジカル重合を起こし、硬化物を形成することが知られている。これらの組成物は様々な分野で使用されており、例えば、印刷インキ、オーバーコートワニス、塗料、接着剤、フォトレジスト、３Ｄ造形物等を挙げることができる。
【０００３】
近年、反応性化合物を含む組成物は歯科用途や、医療品および食料品のパッケージ用途等にも使用されつつあり、組成物には毒性が低い材料を使用することが望ましい。組成物中における、ラジカル重合を引き起こす活性種を発生する開始剤は低分子化合物であるため、ラジカル重合に関与しなかったものは硬化物中に取り残されてしまう。硬化物中に残留する開始剤は、硬化物表面への滲み出しによる臭気、内容物中への浸透による内容物の汚染、品質劣化の懸念がある。したがって、組成物に含まれる材料の中でも、とりわけ開始剤は可能な限り使用量を減らすか、潜在的な毒性が低い材料を使うことが求められている。
【０００４】
開始剤の種類として、レドックス開始剤、熱重合開始剤、光重合開始剤が知られている。レドックス開始剤は、過酸化物と還元剤を組み合わることで温和な条件下の酸化還元反応によって機能する。また、熱重合開始剤または光重合開始剤は、それぞれ、加熱または活性エネルギー線を照射することで機能する。開始剤は、用途、目的に即して選択されるが、潜在的な毒性が高い熱重合開始剤および光重合開始剤よりも比較的毒性が低いレドックス開始剤は、医療用途、歯科用途で使用されている。
【０００５】
レドックス開始剤の代表例として、フェントン反応として知られる過酸化水素と硫酸鉄（II）の組み合わせがあり、ラジカル重合開始可能な活性種であるヒドロキシラジカルを生成する。
【０００６】
また、ヒドロキシラジカルの発生源となる過酸化水素は、酵素反応を利用することで生成することができる。具体的には、特定のグルコースオキシダーゼに代表されるオキシダーゼ酵素と、グルコースに代表されるオキシダーゼ基質との組み合わせによって、過酸化水素が発生する。
【０００７】
すなわち、酵素反応とフェントン反応を併用することで、ラジカル重合開始反応が可能となり、反応性化合物であるメタクリレート化合物をラジカル重合した報告がある。酵素反応とフェントン反応では、食品添加剤として認められている材料を使用しているため、従来のレドックス開始剤よりも安全な開始系として提案されている。（非特許文献１）
【０００８】
しかしながら、熱重合開始剤および光重合開始剤を用いた場合に比べて初期のラジカル重合性（転換率）が低い上、還元剤に硫酸鉄（II）を使用した場合は、金属イオン由来の黄色着色が課題となる。
【０００９】
着色の課題を解決するため、還元剤を硫酸鉄（II）から有機還元剤に変更した開始系が検討されている（特許文献１）。有機還元剤としてアスコルビン酸を使用することにより、黄色着色のない硬化物が得られるとしている。
【００１０】
しかしながら、還元剤を有機還元剤に変更した場合、金属塩系還元剤に比べて還元能が低下することにより活性ラジカルの発生効率が低下し、その結果、初期のラジカル重合性（転換率）がさらに低下する課題がある。
【００１１】
したがって、酵素反応を引き起こすオキシダーゼ酵素と、オキシダーゼ基質とを利用して、黄色着色なく、初期のラジカル重合性（転換率）が高いラジカル重合を引き起こすラジカル重合性組成物は未だないのが現状である。
【先行技術文献】
【特許文献】
【００１２】
【特許文献１】特表２００６−５１４７０７号公報
【非特許文献】
【００１３】
【非特許文献１】Ｊ．Ｐｏｌｙｍ．Ｓｃｉ．Ｐａｒｔ  Ａ，Ｐｏｌｙｍ．Ｃｈｅｍ．、１９９１年、２９巻、ｐ．１２１７−１２１８
【発明の概要】
【発明が解決しようとする課題】
【００１４】
本発明は、安全性の高いオキシダーゼ酵素およびオキシダーゼ基質としてＬ−グルタミン酸オキシダーゼおよびＬ−グルタミン酸を使用することで、潜在的な毒性が高い熱重合開始剤および光重合開始剤開始剤を使用しなくても初期のラジカル重合性（転換率）が高く、かつ着色のない重合物を与えるラジカル重合性組成物を提供することを目的とする。
【課題を解決するための手段】
【００１５】
すなわち本発明は、Ｌ−グルタミン酸オキシダーゼ（Ａ）と、Ｌ−グルタミン酸（Ｂ）と、ラジカル重合性化合物（Ｃ）と、水とを含んでなるラジカル重合性組成物に関する。
【００１６】
また、本発明は、更に、還元剤（Ｄ）を含んでなる上記記載のラジカル重合性組成物に関する。
【００１７】
また、本発明は、ラジカル重合性化合物（Ｃ）が、少なくとも一種の親水性ラジカル重合性化合物を含むことを特徴とする上記記載のラジカル重合性組成物に関する。
【００１８】
また、本発明は、上記記載のラジカル重合性組成物の重合物に関する。
【００１９】
また、本発明は、Ｌ−グルタミン酸オキシダーゼ（Ａ）とＬ−グルタミン酸（Ｂ）との酵素反応で発生する過酸化水素に対して、活性エネルギー線照射による光分解および／又は還元剤による還元反応によって活性ラジカルを発生させることで、ラジカル重合性化合物を重合・架橋させる上記記載の重合物の製造方法に関する。
【発明の効果】
【００２０】
本発明により、安全性の高いオキシダーゼ酵素およびオキシダーゼ基質としてＬ−グルタミン酸オキシダーゼおよびＬ−グルタミン酸を使用することで、開始剤不使用にもかかわらず初期のラジカル重合性（転換率）が高く、かつ着色のない重合物を与えるラジカル重合性組成物を提供することができた。
【発明を実施するための形態】
【００２１】
以下、本発明の実施形態を詳細に説明する。
【００２２】
Ｌ−グルタミン酸オキシダーゼ（Ａ）は、L−グルタミン酸の酸化的脱アミノ反応を触媒する酵素であり、通常のL−アミノ酸オキシダーゼとは異なり基質特異性が非常に高く、温度やpHに対して安定である。
【００２３】
本発明におけるＬ−グルタミン酸オキシダーゼ（Ａ）は、ラジカル重合性化合物（Ｃ）の１質量部に対する酵素が少なくとも２５Ｕ（ユニット）〜１０００Ｕ（ユニット）、より好ましくは５０Ｕ（ユニット）〜５００Ｕ（ユニット）の範囲で含有される。
【００２４】
前記の酵素含有単位のＵ（ユニット）とは、２５℃１分間に１μｍｏｌの過酸化水素を生成する酵素量を表す。
【００２５】
Ｌ−グルタミン酸（Ｂ）はＬ−グルタミン酸オキシダーゼ（Ａ）によって、酸素と水と反応し、２−オキソグルタル酸とアミンおよび過酸化水素に変換される（化学式１）。
【００２６】
（化学式１）
Ｌ−グルタミン酸＋Ｏ２＋Ｈ２Ｏ⇒２−オキソグルタル酸＋ＮＨ３＋Ｈ２Ｏ２
【００２７】
本発明におけるＬ−グルタミン酸（Ｂ）の使用量は、ラジカル重合性化合物（Ｃ）１質量部に対してＬ−グルタミン酸（Ｂ）は０．００１〜０．１質量部の範囲で含有され、０．００１〜０．０５質量部の範囲で含有されるのが好ましい。
【００２８】
本発明のラジカル重合組成物で用いられるラジカル重合性化合物（Ｃ）について説明する。
【００２９】
ラジカル重合性化合物（Ｃ）は分子中にラジカル重合可能な骨格を少なくとも一つ以上有する化合物であれば、特に限定されない。また、これらは、いずれも常温、常圧で液体ないし固体のモノマー、オリゴマーないしポリマーの化学形態を持つものである。
【００３０】
このようなラジカル重合性化合物（Ｃ）の例としては、アクリル酸、メタクリル酸、イタコン酸、クロトン酸、イソクロトン酸、マレイン酸等の不飽和カルボン酸及びそれらの塩、エステル、酸アミドや酸無水物が挙げられ、さらには、ウレタンアクリレート、アクリロニトリル、スチレン誘導体、種々の不飽和ポリエステル、不飽和ポリエーテル、不飽和ポリアミド、不飽和ポリウレタン等のアクリレート類、メタクリレート類、アリレート類、酸アミド類、スチレン類、他のビニル化合物類、ラジカル重合性環状化合物類、オリゴマー類、及びプレポリマー類等があげられるが、本発明はこれらに限定されるものではない。以下に、本発明におけるラジカル重合性化合物（Ｃ）の具体例を挙げる。
【００３１】
ラジカル重合性化合物（Ｃ）のうち、アクリレート類としては、以下に示す様な化合物が例示できる。
【００３２】
単官能アルキルアクリレート類の例：
メチルアクリレート、エチルアクリレート、プロピルアクリレート、イソプロピルアクリレート、ブチルアクリレート、イソアミルアクリレート、ヘキシルアクリレート、２−エチルヘキシルアクリレート、オクチルアクリレート、デシルアクリレート、ラウリルアクリレート、ステアリルアクリレート、イソボルニルアクリレート、シクロヘキシルアクリレート、ジシクロペンテニルアクリレート、ジシクロペンテニルオキシエチルアクリレート、ベンジルアクリレート。
【００３３】
単官能含ハロゲンアクリレート類の例：
２，２，２−トリフルオロエチルアクリレート、２，２，３，３−テトラフルオロプロピルアクリレート、１Ｈ−ヘキサフルオロイソプロピルアクリレート、１Ｈ，１Ｈ，５Ｈ−オクタフルオロペンチルアクリレート、１Ｈ，１Ｈ，２Ｈ，２Ｈ−ヘプタデカフルオロデシルアクリレート、２，６−ジブロモ−４−ブチルフェニルアクリレート、２，４，６−トリブロモフェノキシエチルアクリレート、２，４，６−トリブロモフェノール３ＥＯ付加アクリレート。
【００３４】
単官能含エーテル基アクリレート類の例：
２−メトキシエチルアクリレート、１，３−ブチレングリコールメチルエーテルアクリレート、ブトキシエチルアクリレート、メトキシトリエチレングリコールアクリレート、メトキシポリエチレングリコール＃４００アクリレート、メトキシジプロピレングリコールアクリレート、メトキシトリプロピレングリコールアクリレート、メトキシポリプロピレングリコールアクリレート、エトキシジエチレングリコールアクリレート、エチルカルビトールアクリレート、２−エチルヘキシルカルビトールアクリレート、テトラヒドロフルフリルアクリレート、フェノキシエチルアクリレート、フェノキシジエチレングリコールアクリレート、フェノキシポリエチレングリコールアクリレート、クレジルポリエチレングリコールアクリレート、アクリル酸−２−（ビニロキシエトキシ）エチル、ｐ−ノニルフェノキシエチルアクリレート、ｐ−ノニルフェノキシポリエチレングリコールアクリレート、グリシジルアクリレート。
【００３５】
単官能含カルボキシルアクリレート類の例：
β−カルボキシエチルアクリレート、コハク酸モノアクリロイルオキシエチルエステル、ω−カルボキシポリカプロラクトンモノアクリレート、２−アクリロイルオキシエチルハイドロゲンフタレート、２−アクリロイルオキシプロピルハイドロゲンフタレート、２−アクリロイルオキシプロピルヘキサヒドロハイドロゲンフタレート、２−アクリロイルオキシプロピルテトラヒドロハイドロゲンフタレート。
【００３６】
その他の単官能アクリレート類の例：
Ｎ，Ｎ−ジメチルアミノエチルアクリレート、Ｎ，Ｎ−ジメチルアミノプロピルアクリレート、モルホリノエチルアクリレート、トリメチルシロキシエチルアクリレート、ジフェニル−２−アクリロイルオキシエチルホスフェート、２−アクリロイルオキシエチルアシッドホスフェート、カプロラクトン変性−２−アクリロイルオキシエチルアシッドホスフェート、２−ヒドロキシ−１−アクリロキシ−３−メタクリロキシプロパン。
【００３７】
二官能アクリレート類の例：
１，４−ブタンジオールジアクリレート、１，６−ヘキサンジオールジアクリレート、エチレングリコールジアクリレート、ジエチレングリコールジアクリレート、トリエチレングリコールジアクリレート、テトラエチレングリコールジアクリレート、ジプロピレングリコールジアクリレート、トリプロピレングリコールジアクリレート、テトラプロピレングリコールジアクリレート、ポリプロピレングリコール＃４００ジアクリレート、ポリプロピレングリコール＃７００ジアクリレート、ネオペンチルグリコールジアクリレート、ネオペンチルグリコールＰＯ変性ジアクリレート、ヒドロキシピバリン酸ネオペンチルグリコールエステルジアクリレート、ヒドロキシピバリン酸ネオペンチルグリコールエステルのカプロラクトン付加物ジアクリレート、１，６−ヘキサンジオールビス（２−ヒドロキシ−３−アクリロイルオキシプロピル）エーテル、ビス（４−アクリロキシポリエトキシフェニル）プロパン、１，９−ノナンジオールジアクリレート、ペンタエリスリトールジアクリレート、ペンタエリスリトールジアクリレートモノステアレート、ペンタエリスリトールジアクリレートモノベンゾエート、ビスフェノールＡジアクリレート、ＥＯ変性ビスフェノールＡジアクリレート、ＰＯ変性ビスフェノールＡジアクリレート、水素化ビスフェノールＡジアクリレート、ＥＯ変性水素化ビスフェノールＡジアクリレート、ＰＯ変性水素化ビスフェノールＡジアクリレート、ビスフェノールＦジアクリレート、ＥＯ変性ビスフェノールＦジアクリレート、ＰＯ変性ビスフェノールＦジアクリレート、ＥＯ変性テトラブロモビスフェノールＡジアクリレート、トリシクロデカンジメチロールジアクリレート、イソシアヌル酸ＥＯ変性ジアクリレート、２−ヒドロキシ−１，３−ジアクリロキシプロパン。
【００３８】
ビニルエーテル基含有アクリル酸エステル類の例：
アクリル酸−２−ビニロキシエチル、アクリル酸−３−ビニロキシプロピル、アクリル酸−１−メチル−２−ビニロキシエチル、アクリル酸−２−ビニロキシプロピル、アクリル酸−４−ビニロキシブチル、アクリル酸−１−メチル−３−ビニロキシプロピル、アクリル酸−１−ビニロキシメチルプロピル、アクリル酸−２−メチル−３−ビニロキシプロピル、アクリル酸−３−メチル−３−ビニロキシプロピル、アクリル酸−１，１−ジメチル−２−ビニロキシエチル、アクリル酸−３−ビニロキシブチル、アクリル酸−１−メチル−２−ビニロキシプロピル、アクリル酸−２−ビニロキシブチル、アクリル酸−４−ビニロキシシクロヘキシル、アクリル酸−５−ビニロキシペンチル、アクリル酸−６−ビニロキシヘキシル、アクリル酸−４−ビニロキシメチルシクロヘキシルメチル、アクリル酸−３−ビニロキシメチルシクロヘキシルメチル、アクリル酸−２−ビニロキシメチルシクロヘキシルメチル、アクリル酸−ｐ−ビニロキシメチルフェニルメチル、アクリル酸−ｍ−ビニロキシメチルフェニルメチル、アクリル酸−ｏ−ビニロキシメチルフェニルメチル、アクリル酸−２−（ビニロキシイソプロポキシ）エチル、アクリル酸−２−（ビニロキシエトキシ）プロピル、アクリル酸−２−（ビニロキシエトキシ）イソプロピル、アクリル酸−２−（ビニロキシイソプロポキシ）プロピル、アクリル酸−２−（ビニロキシイソプロポキシ）イソプロピル、アクリル酸−２−（ビニロキシエトキシエトキシ）エチル、アクリル酸−２−（ビニロキシエトキシイソプロポキシ）エチル、アクリル酸−２−（ビニロキシイソプロポキシエトキシ）エチル、アクリル酸−２−（ビニロキシイソプロポキシイソプロポキシ）エチル。
【００３９】
三官能アクリレート類の例：
グリセリンＰＯ変性トリアクリレート、トリメチロールプロパントリアクリレート、トリメチロールプロパンＰＯ変性トリアクリレート、イソシアヌル酸ＥＯ変性トリアクリレート、イソシアヌル酸ＥＯ変性ε−カプロラクトン変性トリアクリレート、１，３，５−トリアクリロイルヘキサヒドロ−ｓ−トリアジン、ペンタエリスリトールトリアクリレート、ジペンタエリスリトールトリアクリレートトリプロピオネート。
【００４０】
四官能以上のアクリレート類の例：
ペンタエリスリトールテトラアクリレート、ジペンタエリスリトールテトラアクリレート、ジペンタエリスリトールペンタアクリレートモノプロピオネート、ジペンタエリスリトールヘキサアクリレート、テトラメチロールメタンテトラアクリレート、オリゴエステルテトラアクリレート、トリス（アクリロイルオキシ）ホスフェート。
【００４１】
ラジカル重合性化合物（Ｃ）のうち、メタクリレート類としては、以下に示す様な化合物が例示できる。
【００４２】
単官能アルキルメタクリレート類の例：
メチルメタクリレート、エチルメタクリレート、プロピルメタクリレート、イソプロピルメタクリレート、ブチルメタクリレート、イソアミルメタクリレート、ヘキシルメタクリレート、２−ヘキシルメタクリレート、２−エチルヘキシルメタクリレート、オクチルメタクリレート、デシルメタクリレート、ラウリルメタクリレート、ステアリルメタクリレート、イソボルニルメタクリレート、シクロヘキシルメタクリレート、ジシクロペンテニルメタクリレート、ジシクロペンテニルオキシエチルメタクリレート、ベンジルメタクリレート。
【００４３】
単官能含ハロゲンメタクリレート類の例：
２，２，２−トリフルオロエチルメタクリレート、２，２，３，３−テトラフルオロプロピルメタクリレート、１Ｈ−ヘキサフルオロイソプロピルメタクリレート、１Ｈ，１Ｈ，５Ｈ−オクタフルオロペンチルメタクリレート、１Ｈ，１Ｈ，２Ｈ，２Ｈ−ヘプタデカフルオロデシルメタクリレート、２，６−ジブロモ−４−ブチルフェニルメタクリレート、２，４，６−トリブロモフェノキシエチルメタクリレート、２，４，６−トリブロモフェノール３ＥＯ付加メタクリレート。
【００４４】
単官能含エーテル基メタクリレート類の例：
２−メトキシエチルメタクリレート、１，３−ブチレングリコールメチルエーテルメタクリレート、ブトキシエチルメタクリレート、メトキシトリエチレングリコールメタクリレート、メトキシポリエチレングリコール＃４００メタクリレート、メトキシジプロピレングリコールメタクリレート、メトキシトリプロピレングリコールメタクリレート、メトキシポリプロピレングリコールメタクリレート、メタクリル酸−２−（ビニロキシエトキシ）エチル、エトキシジエチレングリコールメタクリレート、２−エチルヘキシルカルビトールメタクリレート、テトラヒドロフルフリルメタクリレート、フェノキシエチルメタクリレート、フェノキシジエチレングリコールメタクリレート、フェノキシポリエチレングリコールメタクリレート、クレジルポリエチレングリコールメタクリレート、ｐ−ノニルフェノキシエチルメタクリレート、ｐ−ノニルフェノキシポリエチレングリコールメタクリレート、グリシジルメタクリレート。
【００４５】
単官能含カルボキシルメタクリレート類の例：
β−カルボキシエチルメタクリレート、コハク酸モノメタクリロイルオキシエチルエステル、ω−カルボキシポリカプロラクトンモノメタクリレート、２−メタクリロイルオキシエチルハイドロゲンフタレート、２−メタクリロイルオキシプロピルハイドロゲンフタレート、２−メタクリロイルオキシプロピルヘキサヒドロハイドロゲンフタレート、２−メタクリロイルオキシプロピルテトラヒドロハイドロゲンフタレート。
【００４６】
その他の単官能メタクリレート類の例：
ジメチルアミノメチルメタクリレート、Ｎ，Ｎ−ジメチルアミノエチルメタクリレート、Ｎ，Ｎ−ジメチルアミノプロピルメタクリレート、モルホリノエチルメタクリレート、トリメチルシロキシエチルメタクリレート、ジフェニル−２−メタクリロイルオキシエチルホスフェート、２−メタクリロイルオキシエチルアシッドホスフェート、カプロラクトン変性−２−メタクリロイルオキシエチルアシッドホスフェート等。
【００４７】
二官能メタクリレート類の例：
１，４−ブタンジオールジメタクリレート、１，６−ヘキサンジオールジメタクリレート、エチレングリコールジメタクリレート、ジエチレングリコールジメタクリレート、トリエチレングリコールジメタクリレート、ジプロピレングリコールジメタクリレート、トリプロピレングリコールジメタクリレート、テトラプロピレングリコールジメタクリレート、ポリプロピレングリコール＃４００ジメタクリレート、ポリプロピレングリコール＃７００ジメタクリレート、ネオペンチルグリコールジメタクリレート、ネオペンチルグリコールＰＯ変性ジメタクリレート、ヒドロキシピバリン酸ネオペンチルグリコールエステルジメタクリレート、ヒドロキシピバリン酸ネオペンチルグリコールエステルのカプロラクトン付加物ジメタクリレート、１，６−ヘキサンジオールビス（２−ヒドロキシ−３−メタクリロイルオキシプロピル）エーテル、１，９−ノナンジオールジメタクリレート、ペンタエリスリトールジメタクリレート、ペンタエリスリトールジメタクリレートモノステアレート、ペンタエリスリトールジメタクリレートモノベンゾエート、２，２−ビス（４−メタクリロキシポリエトキシフェニル）プロパン、ビスフェノールＡジメタクリレート、ＥＯ変性ビスフェノールＡジメタクリレート、ＰＯ変性ビスフェノールＡジメタクリレート、水素化ビスフェノールＡジメタクリレート、ＥＯ変性水素化ビスフェノールＡジメタクリレート、ＰＯ変性水素化ビスフェノールＡジメタクリレート、ビスフェノールＦジメタクリレート、ＥＯ変性ビスフェノールＦジメタクリレート、ＰＯ変性ビスフェノールＦジメタクリレート、ＥＯ変性テトラブロモビスフェノールＡジメタクリレート、トリシクロデカンジメチロールジメタクリレート、イソシアヌル酸ＥＯ変性ジメタクリレート、２−ヒドロキシ−１，３−ジメタクリロキシプロパン。
【００４８】
ビニルエーテル基含有メタクリル酸エステル類の例：
メタアクリル酸−２−ビニロキシエチル、メタアクリル酸−３−ビニロキシプロピル、メタアクリル酸−１−メチル−２−ビニロキシエチル、メタアクリル酸−２−ビニロキシプロピル、メタアクリル酸−４−ビニロキシブチル、メタアクリル酸−１−メチル−３−ビニロキシプロピル、メタアクリル酸−１−ビニロキシメチルプロピル、メタアクリル酸−２−メチル−３−ビニロキシプロピル、メタアクリル酸−３−メチル−３−ビニロキシプロピル、メタアクリル酸−１，１−ジメチル−２−ビニロキシエチル、メタアクリル酸−３−ビニロキシブチル、メタアクリル酸−１−メチル−２−ビニロキシプロピル、メタアクリル酸−２−ビニロキシブチル、メタアクリル酸−４−ビニロキシシクロヘキシル、メタアクリル酸−５−ビニロキシペンチル、メタアクリル酸−６−ビニロキシヘキシル、メタアクリル酸−４−ビニロキシメチルシクロヘキシルメチル、メタアクリル酸−３−ビニロキシメチルシクロヘキシルメチル、メタアクリル酸−２−ビニロキシメチルシクロヘキシルメチル、メタアクリル酸−ｐ−ビニロキシメチルフェニルメチル、メタアクリル酸−ｍ−ビニロキシメチルフェニルメチル、メタアクリル酸−ｏ−ビニロキシメチルフェニルメチル、メタアクリル酸−２−（ビニロキシエトキシ）エチル、メタアクリル酸−２−（ビニロキシイソプロポキシ）エチル、メタアクリル酸−２−（ビニロキシエトキシ）プロピル、メタアクリル酸−２−（ビニロキシエトキシ）イソプロピル、メタアクリル酸−２−（ビニロキシイソプロポキシ）プロピル、メタアクリル酸−２−（ビニロキシイソプロポキシ）イソプロピル、メタアクリル酸−２−（ビニロキシエトキシエトキシ）エチル、メタアクリル酸−２−（ビニロキシエトキシイソプロポキシ）エチル、メタアクリル酸−２−（ビニロキシイソプロポキシエトキシ）エチル、メタアクリル酸−２−（ビニロキシイソプロポキシイソプロポキシ）エチル。
【００４９】
三官能メタクリレート類の例：
グリセリンＰＯ変性トリメタクリレート、トリメチロールエタントリメタクリレート、トリメチロールプロパントリメタクリレート、トリメチロールプロパンＰＯ変性トリメタクリレート、イソシアヌル酸ＥＯ変性トリメタクリレート、イソシアヌル酸ＥＯ変性ε−カプロラクトン変性トリメタクリレート、１，３，５−トリメタクリロイルヘキサヒドロ−ｓ−トリアジン、ペンタエリスリトールトリメタクリレート、ジペンタエリスリトールトリメタクリレートトリプロピオネート。
【００５０】
四官能以上のメタクリレート類の例：
ペンタエリスリトールテトラメタクリレート、ジペンタエリスリトールペンタメタクリレートモノプロピオネート、ジペンタエリスリトールヘキサメタクリレート、テトラメチロールメタンテトラメタクリレート、オリゴエステルテトラメタクリレート、トリス（メタクリロイルオキシ）ホスフェート。
【００５１】
ラジカル重合性化合物（Ｃ）のうち、アリレートとしては、以下に示す様な化合物が例示できる。
【００５２】
アリルグリシジルエーテル、ジアリルフタレート、トリアリルトリメリテート、イソシアヌル酸トリアリレート。
【００５３】
ラジカル重合性化合物（Ｃ）のうち、酸アミド類としては、以下に示す様な化合物が例示できる。
【００５４】
Ｎ-メチル（メタ）アクリルアミド、Ｎ-エチル（メタ）アクリルアミド、Ｎ-シクロプロピル（メタ）アクリルアミド、Ｎ-イソプロピル（メタ）アクリルアミド、Ｎ,Ｎ-ジメチル（メタ）アクリルアミド、Ｎ-メチル-Ｎ-エチル（メタ）アクリルアミド、Ｎ-メチル-Ｎ-イソプロピル（メタ）アクリルアミド、Ｎ-メチル-Ｎ-n-プロピル（メタ）アクリルアミド、Ｎ,Ｎ-ジエチル（メタ）アクリルアミド、アクリロイルモルホリン、Ｎ-アクリロイルピロリジン、Ｎ-アクリロイルピペリジン、Ｎ-アクリロイルメチルホモピペラジン、Ｎ-アクリロイルメチルピペラジン。
【００５５】
ラジカル重合性化合物（Ｃ）のうち、スチレン類としては、以下に示す様な化合物が例示できる。
【００５６】
スチレン、ｐ−ヒドロキシスチレン、ｐ−クロロスチレン、ｐ−ブロモスチレン、ｐ−メチルスチレン、ｐ−メトキシスチレン、ｐ−ｔ−ブトキシスチレン、ｐ−ｔ−ブトキシカルボニルスチレン、ｐ−ｔ−ブトキシカルボニルオキシスチレン、２，４−ジフェニル−４−メチル−１−ペンテン。
【００５７】
ラジカル重合性化合物（Ｃ）のうち、他のビニル化合物類としては、以下に示す様な化合物が例示できる。
【００５８】
酢酸ビニル、モノクロロ酢酸ビニル、安息香酸ビニル、ピバル酸ビニル、酪酸ビニル、ラウリン酸ビニル、アジピン酸ジビニル、メタクリル酸ビニル、クロトン酸ビニル、２−エチルヘキサン酸ビニル、Ｎ−ビニルカルバゾール、等。
【００５９】
ラジカル重合性化合物（Ｃ）のうち、単官能Ｎ−ビニル化合物類としては、以下に示す様な化合物が例示できる。
【００６０】
Ｎ−ビニルピロリドン、Ｎ−ビニルカプロラクタム、Ｎ−ビニルホルムアミド、Ｎ−ビニルアセトアミド。
【００６１】
上記のラジカル重合性化合物（Ｃ）は、以下に示すメーカーの市販品として、容易に入手することができる。例えば、共栄社油脂化学工業（株）社製の「ライトアクリレート」、「ライトエステル」、「エポキシエステル」、「ウレタンアクリレート」及び「高機能性オリゴマー」シリーズ、新中村化学（株）社製の「ＮＫエステル」及び「ＮＫオリゴ」シリーズ、日立化成工業（株）社製の「ファンクリル」シリーズ、東亞合成化学（株）社製の「アロニックスＭ」シリーズ、大八化学工業（株）社製の「機能性モノマー」シリーズ、大阪有機化学工業（株）社製の「特殊アクリルモノマー」シリーズ、三菱レイヨン（株）社製の「アクリエステル」及び「ダイヤビームオリゴマー」シリーズ、日本化薬（株）社製の「カヤラッド」及び「カヤマー」シリーズ、（株）日本触媒社製の「アクリル酸／メタクリル酸エステルモノマー」シリーズ、日本合成化学工業（株）社製の「ＮＩＣＨＩＧＯ−ＵＶ紫光ウレタンアクリレートオリゴマー」シリーズ、信越酢酸ビニル（株）社製の「カルボン酸ビニルエステルモノマー」シリーズ、（株）興人社製の「機能性モノマー」シリーズ等が挙げられる。
【００６２】
また以下に示す、ビニルシクロプロパン類やビニルオキシラン類の三員環化合物類、及び環状ケテンアセタール類等のラジカル重合性環状化合物類もラジカル重合性化合物（Ｃ）として挙げられる。
【００６３】
三員環化合物類としては、例えば、ジャーナル・オブ・ポリマー・サイエンス・ポリマー・ケミストリー・エディション（Ｊ．Ｐｏｌｙｍ．Ｓｃｉ．Ｐｏｌｙｍ．Ｃｈｅｍ．Ｅｄ．）、第１７巻、３１６９頁（１９７９年）記載のビニルシクロプロパン類、マクロモレキュラー・ケミー・ラピッド・コミュニケーション（Ｍａｋｒｏｍｏｌ．Ｃｈｅｍ．Ｒａｐｉｄ  Ｃｏｍｍｕｎ．）、第５巻、６３頁（１９８４年）記載の１−フェニル−２−ビニルシクロプロパン類、ジャーナル・オブ・ポリマー・サイエンス・ポリマー・ケミストリー・エディション（Ｊ．Ｐｏｌｙｍ．Ｓｃｉ．Ｐｏｌｙｍ．Ｃｈｅｍ．Ｅｄ．）、第２３巻、１９３１頁（１９８５年）及びジャーナル・オブ・ポリマー・サイエンス・ポリマー・レター・エディション（Ｊ．Ｐｏｌｙｍ．Ｓｃｉ．Ｐｏｌｙｍ．Ｌｅｔｔ．Ｅｄ．）、第２１巻、４３３１頁（１９８３年）記載の２−フェニル−３−ビニルオキシラン類、日本化学会第５０春期年会講演予稿集、１５６４頁（１９８５年）記載の２，３−ジビニルオキシラン類。
【００６４】
環状ケテンアセタール類としては、例えば、ジャーナル・オブ・ポリマー・サイエンス・ポリマー・ケミストリー・エディション（Ｊ．Ｐｏｌｙｍ．Ｓｃｉ．Ｐｏｌｙｍ．Ｃｈｅｍ．Ｅｄ．）、第２０巻、３０２１頁（１９８２年）及びジャーナル・オブ・ポリマー・サイエンス・ポリマー・レター・エディション（Ｊ．Ｐｏｌｙｍ．Ｓｃｉ．Ｐｏｌｙｍ．Ｌｅｔｔ．Ｅｄ．）、第２１巻、３７３頁（１９８３年）記載の２−メチレン−１，３−ジオキセパン、ポリマー・プレプレプリント（Ｐｏｌｙｍ．Ｐｒｅｐｒｉｎｔｓ）、第３４巻、１５２頁（１９８５年）記載のジオキソラン類、ジャーナル・オブ・ポリマー・サイエンス・ポリマー・レター・エディション（Ｊ．Ｐｏｌｙｍ．Ｓｃｉ．Ｐｏｌｙｍ．Ｌｅｔｔ．Ｅｄ．）、第２０巻、３６１頁（１９８２年）、マクロモレキュラー・ケミー（Ｍａｋｒｏｍｏｌ．Ｃｈｅｍ．）、第１８３巻、１９１３頁（１９８２年）及びマクロモレキュラー・ケミー（Ｍａｋｒｏｍｏｌ．Ｃｈｅｍ．）、第１８６巻、１５４３頁（１９８５年）記載の２−メチレン−４−フェニル−１，３−ジオキセパン、マクロモレキュルズ（Ｍａｃｒｏｍｏｌｅｃｕｌｅｓ）、第１５巻、１７１１頁（１９８２年）記載の４，７−ジメチル−２−メチレン−１，３−ジオキセパン、ポリマー・プレプレプリント（Ｐｏｌｙｍ．Ｐｒｅｐｒｉｎｔｓ）、第３４巻、１５４頁（１９８５年）記載の５，６−ベンゾ−２−メチレン−１，３−ジオセパン。
【００６５】
さらに、ラジカル重合性化合物（Ｃ）は、以下に示す文献に記載のものも挙げることができる。例えば、山下晋三ら編、「架橋剤ハンドブック」、（１９８１年、大成社）や加藤清視編、「ＵＶ・ＥＢ硬化ハンドブック（原料編）」、（１９８５年、高分子刊行会）、ラドテック研究会編、赤松清編、「新・感光性樹脂の実際技術」、（１９８７年、シーエムシー）、遠藤剛編、「熱硬化性高分子の精密化」、（１９８６年、シーエムシー）、滝山榮一郎著、「ポリエステル樹脂ハンドブック」、（１９８８年、日刊工業新聞社）、ラドテック研究会編、「ＵＶ・ＥＢ硬化技術の応用と市場」、（２００２年、シーエムシー）が挙げられる。
【００６６】
本発明のラジカル重合性化合物（Ｃ）としては、上記モノマー以外にオリゴマー類、プレポリマー類と呼ばれるものを使用できる。具体的には、ダイセルＵＣＢ社製「Ｅｂｅｃｒｙ」シリーズ、「ＫＲＭ」シリーズ、「ＫＲＭ」シリーズ、「ＩＲＲ」シリーズ、「ＲＤＸ」シリーズ、サートマー社製「ＣＮ」シリーズ、ＢＡＳＦ社製「Ｌａｒｏｍｅｒ」シリーズ、コグニス社製「フォトマー」シリーズ、根上工業社製「アートレジン」シリーズ、日本合成化学社製「紫光」シリーズ、日本化薬社製「カヤラッド」シリーズ等が挙げられる。
【００６７】
本発明のラジカル重合性化合物（Ｃ）は、ただ一種のみ用いても、所望とする特性を向上するために任意の比率で二種以上混合したものを用いても構わない。
【００６８】
本発明においては、Ｌ−グルタミン酸オキシダーゼ（Ａ）およびＬ−グルタミン酸（Ｂ）からなる酵素反応系が水系であることから、相溶性の点でラジカル重合性化合物（Ｃ）が、少なくとも一種の親水性ラジカル重合性化合物を含むことが好ましい。
【００６９】
親水性ラジカル重合性化合物は水と任意の割合で混和することができれば、特に限定されない。
【００７０】
単官能の親水性ラジカル重合化合物としては、水酸基を含有するヒドロキシ（メタ）アクリレートが好ましい。
【００７１】
単官能ヒドロキシ（メタ）アクリレート類の具体例としては、（メタ）アクリル酸２−ヒドロキシエチル、（メタ）アクリル酸１−ヒドロキシプロピル、（メタ）アクリル酸２−ヒドロキシプロピル、（メタ）アクリル酸３−ヒドロキシプロピル、（メタ）アクリル酸１−ヒドロキシブチル、（メタ）アクリル酸２−ヒドロキシブチル、（メタ）アクリル酸３−ヒドロキシブチル、（メタ）アクリル酸４−ヒドロキシブチル、（メタ）アクリル酸６−ヒドロキシヘキシル、（メタ）アクリル酸８−ヒドロキシオクチル、シクロヘキサンジメタノールモノ（メタ）アクリル酸エステル、（メタ）アクリル酸１０−ヒドロキシデシル、（メタ）アクリル酸１２−ヒドロキシラウリル、（メタ）アクリル酸エチル−α−（ヒドロキシメチル）、等が挙げられる。
【００７２】
２官能以上の親水性ラジカル重合性化合物としては、２価のエチレンオキサイド鎖と、２官能以上の重合性官能基とを有する化合物が好ましい。この基本構造を有することにより、親水性と硬化性に優れる。
【００７３】
また、２官能以上の親水性ラジカル重合性化合物として前記構造が好ましい理由としては、親水性ラジカル重合性化合物を得るための反応が容易である事も挙げる事ができる。
【００７４】
２官能以上の親水性ラジカル重合性化合物は、容易に合成、あるいは入手可能な、２価以上のアルコールやフェノール誘導体等が有する水酸基に、エチレンオキサイドを付加させ、さらにその末端の水酸基に(メタ)アクリロイル基を付加することで得られる。
【００７５】
２価のアルコールの例としては、エチレングリコール、プロピレングリコール、ブチレングリコール、３−メチル−１，５−ペンタンジオール、２，４−ジエチル−１，５−ペンタンジオール、２−メチル−１，８−オクタンジオール、３，３'−ジメチロールヘプタン、２−ブチル−２−エチル−１，３−プロパンジオール、プロパンジオール、１，３−ブタンジオール、１，４−ブタンジオール、１，５−ペンタンジオール、１，６−ヘキサンジオール、１，９−ノナンジオール、ネオペンチルグリコール、オクタンジオール、ブチルエチルペンタンジオール、２−エチル−１，３−ヘキサンジオール、シクロヘキサンジオール、シクロヘキサンジメタノール，トリシクロデカンジメタノール、シクロペンタジエンジメタノール、ダイマージオール等が挙げられるが、これらに限定されるものではない。
【００７６】
３価以上の多価アルコールの例としては、トリメチロールプロパン、グリセリン、ペンタエリスリトール、ジトリメチロールプロパン、ソルビトール、スクロース、クオドロール、ジペンタエリスリトール等が挙げられるが、これらに限定されるものではない。
【００７７】
フェノール誘導体の例としては、１，３−ビス(２−ヒドロキシエトキシ)ベンゼン、１，２−ビス(２−ヒドロキシエトキシ)ベンゼン、１，４−ビス(２−ヒドロキシエトキシ)ベンゼン、４，４'−メチレンジフェノール、４，４'−(２−ノルボルニリデン)ジフェノール、４，４'−ジヒドロキシビフェノール、ｏ−，ｍ−及びｐ−ジヒドロキシベンゼン、４，４'−イソプロピリデンフェノール、４，４'−スルホニルジフェノール、ビスフェノールＡ、ビスフェノールＦ等が挙げられるが、これらに限定されるものではない。
【００７８】
２官能以上の親水性ラジカル重合性化合物に該当する市販品としては、ブレンマーＡＤＥ−２００、ブレンマーＡＤＥ−４００、ブレンマーＡＤＥ−６００ (日油化学社製)、ニューフロンティアＰＥ−２００、ニューフロンティアＰＥ−３００、ニューフロンティアＰＥ−４００、ニューフロンティアＰＥ−６００、ニューフロンティアＢＰＥ−１０、ニューフロンティアＢＰＥ−２０、ニューフロンティアＴＭＰ−１５(第一工業製薬社製)、Ｍｉｒａｍｅｒ  ＷＳ２１００、Ｍｉｒａｍｅｒ  ＷＳ２１１０、Ｍｉｒａｍｅｒ  ＷＳ２６００、Ｍｉｒａｍｅｒ  ＷＳ４０００、Ｍｉｒａｍｅｒ ＷＢ２１００、Ｍｉｒａｍｅｒ ＷＢ２２００、Ｍｉｒａｍｅｒ ＷＢ２０９７（ＭＩＷＯＮ社製）ＳＲ−５０２、ＳＲ−９０３５、ＳＲ−４１５(サートマー社製)、アロニックスＭ−２６０、アロニックスＭ−２７０(東亞合成社製)、ＮＫエステルＡ−２００、ＮＫエステルＡ−４００、ＮＫエステルＡ−６００、ＮＫエステルＡ−１０００、ＮＫエステル Ａ−ＢＰＥ−４、ＮＫエステル Ａ−ＢＰＥ−１０、ＮＫエステル Ａ−ＢＰＥ−２０、ＮＫエステル Ａ−ＢＰＥ−３０、ＮＫエステル Ａ−ＴＭＰＴ−９Ｅ、ＮＫエステル ＡＴ−２０Ｅ、ＮＫエステル ＡＴ−３０Ｅ、ＮＫエステル Ａ−ＢＰＥ−４、ＮＫエステル Ａ−ＧＬＹ−９Ｅ、ＮＫエステル Ａ−ＧＬＹ−２０Ｅ、ＮＫエステルＡＴＭ−３５Ｅ、ＮＫエステルＡＴＭ−１２０Ｅ、ＮＫエステルＡ−ＤＰＨ−４８Ｅ、ＮＫエステルＡ−ＤＰＨ−９６Ｅ、ＮＫエコノマーＡ−ＰＧ５０２４Ｅ、ＮＫエコノマーＡ−ＰＧ５０５４Ｅ、ＮＫエステルＴＭＰＴ−９ＥＯ、ＮＫエステルＧＬＹ−９Ｅ、ＮＫエステルＧＬＹ−２０Ｅ、ＮＫエステルＴＭ−３５Ｅ、ＮＫ(新中村化学社製)等が挙げあられるが、これらに限定されるものではない。
【００７９】
これらは単独または複数の組み合わせで使用することが可能であり、重合物に求める特性に応じて、任意に混合使用が可能である。
【００８０】
本発明のラジカル重合性組成物は、上記のＬ−グルタミン酸オキシダーゼ（Ａ）と、Ｌ−グルタミン酸（Ｂ）の酵素反応によって過酸化水素を生成させるための反応基質として、水を含有する。水は超純水、純水、蒸留水、脱イオン水、水道水を使用することができる。ラジカル重合性化合物（Ｃ）の総量１００質量部に対して１〜２０００質量部の範囲で含有され、５〜５００質量部の範囲で含有されるのが好ましい。
【００８１】
次に、酵素反応によって生成した過酸化水素から活性ラジカルを発生させる方法について説明する。
【００８２】
過酸化水素から活性ラジカルを発生させる方法としては、還元剤（Ｄ）を利用する方法、活性エネルギー線を照射する方法、および、これらを組み合わせる方法が挙げられる。
【００８３】
まず、還元剤（Ｄ）を利用する方法について説明する。本発明においては、過酸化水素からヒドロキシラジカルを発生可能な還元剤であれば特に限定しない。還元剤（Ｄ）の例としては、アスコルビン酸及びその誘導体、バルビツル酸及びその誘導体、亜ジチオン酸アニオン又は亜硫酸アニオンの塩、スルフィン酸、およびスルフィン酸塩が挙げられる。また、低原子価金属塩として、例えば、銅（Ｉ）、鉄（II）、コバルト（II）を挙げても良い。このうち、還元能の高さの点で低原子価金属塩が好ましいが、必要に応じて、様々な還元剤の混合物を使用することができる。
【００８４】
本発明における還元剤（Ｄ）の使用量は、ラジカル重合性化合物（Ｃ）１質量部に対して０．０００５〜０．０５質量部の範囲で含有され、さらに好ましくは０．００１〜０．０１質量部の範囲で含有される。
【００８５】
次に、活性エネルギー線を照射する方法について説明する。活性エネルギー線を照射する方法に用いる光源は、波長４００ｎｍ以下に発光分布を有し、過酸化水素の吸収領域の光を発するものであれば特に限定されない。たとえば、水銀ランプ、ケミカルランプ、ブラックライトランプ、マイクロウェーブ励起ランプ、メタルハライドランプ、ＬＥＤランプなどが挙げられる。
【００８６】
また、本発明においては、還元剤（Ｄ）を利用する方法と活性エネルギー線を照射する方法を組み合わせることも可能である。単独の方法で過酸化水素から活性ラジカルを発生させる場合は、活性ラジカルの発生効率の点で還元剤（Ｄ）を利用する方法の方が好ましい。ただし、活性エネルギー線を照射する方法の場合は、活性エネルギー線を照射した部位のみでラジカル重合を引き起こすことが可能であるため、過酸化水素から活性ラジカルを発生させる方法は用途によって選択することができる。
【００８７】
また、本発明のラジカル重合性組成物には各種緩衝剤を含んでいてもよい。緩衝剤は、ラジカル重合性組成物のｐＨを調整する目的で使用される。ｐＨ５．０〜９．０に設定可能で緩衝能を有する物質であればよい。具体的には、例えば、リン酸塩；フマル酸、マレイン酸、グルタル酸、フタル酸、クエン酸等の有機酸；ＭＯＰＳ、ＰＩＰＥＳ、ＨＥＰＥＳ、ＭＥＳ、ＴＥＳ等のグッドバッファーが挙げられるが、これらに限定されるものではない。
【実施例】
【００８８】
以下、実施例にて本発明を具体的に説明するが、本発明は下記の実施例のみに、なんら限定されるものではない。
【００８９】
＜ラジカル重合性組成物の重合物製造法の実施例＞
【００９０】
＜実施例１〜１２、比較例１〜４＞ラジカル重合性組成物の調製
表１記載の配合にてラジカル重合性組成物を得た。ただし、還元剤使用処方（実施例１〜９、１２および比較例２〜４）では、オキシダーゼ酵素を添加するとすぐにラジカル重合が進行するため、オキシダーゼ酵素は評価開始直前に添加した。得られたラジカル重合性組成物を用いて、以下の方法でラジカル重合性（転換率）、重合物の外観の評価を実施した。
【００９１】
＜ラジカル重合性試験：還元剤使用処方：実施例１〜９および比較例２〜４＞
調製したラジカル重合性組成物を、室温下で１０秒間撹拌し、静置した。１分後に試料溶液を少量取り出し、密閉した容器に入ったメタノール１０ｍＬに３日間６０℃で浸漬することにより、重合物中の低分子残留物を抽出した。抽出した成分のガスクロマトグラフィー（島津製作所社製：ＧＣ−２０１０Ｐｌｕｓ）分析を行ない、残存モノマー量を定量した。なお、表１には記載していないが、残存モノマー量を定量するため、内標準物質としてフェノキシエタノールを添加した。定量した残存モノマー量から転換率を算出した。
【００９２】
＜転換率＞
転換率は以下の方法で算出した。
転換率（％）＝｛（酵素添加前のモノマー量−酵素添加１分後の残存モノマー量）／酵素添加前のモノマー量｝×１００
１分後の転換率が高いほど反応性が良いと判断した。判断基準は下記の通りである。
【００９３】
判断基準
◎  ：９０％以上（極めて良好）
○  ：８０％以上９０％未満（良好）
△  ：７０％以上８０％未満（やや不良）
×  ：７０％未満（不良）
【００９４】
＜ラジカル重合性試験：還元剤不使用処方：実施例１０〜１２および比較例１＞
調製したラジカル重合性組成物をマイクロメーター調節式アプリケーターを用いて、アルミ板上に、ウェット膜厚が１０００μｍとなるように塗布し、塗布膜を作成した。活性エネルギー線として高圧ＵＶランプＵＳＨ−５００ＳＣ（ウシオ電機）を用いて５００ｍＷ／ｃｍ２の照射強度（３６５ｎｍ換算）で紫外線照射を３０秒間行ない、重合物を得た。得られた重合物を基材ごと１ｃｍ四方に切り出し、密閉した容器に入ったメタノール１０ｍＬに３日間６０℃で浸漬することにより、重合物中の低分子残留物を抽出した。抽出した成分のガスクロマトグラフィー（島津製作所社製：ＧＣ−２０１０Ｐｌｕｓ）分析を行ない、残存モノマー量を定量した。なお、表１には記載していないが、残存モノマー量を定量するため、内標準物質としてフェノキシエタノールを添加した。定量した残存モノマー量から転換率を算出した。
【００９５】
＜転換率＞
転換率は以下の方法で算出した。
転換率（％）＝｛（活性エネルギー線照射前のモノマー量−活性エネルギー線照射後の残存モノマー量）／活性エネルギー線照射前のモノマー量｝×１００
転換率が高いほど反応性が良いと判断した。判断基準は下記の通りである。
【００９６】
判断基準
◎  ：９０％以上（極めて良好）
○  ：８０％以上９０％未満（良好）
△  ：７０％以上８０％未満（やや不良）
×  ：７０％未満（不良）
【００９７】
＜重合物の外観評価試験＞
ラジカル重合性組成物のラジカル重合性試験に使用した重合物を目視で観察し、重合物の外観の判定を実施した。判断基準は下記の通りである。
【００９８】
判断基準
◎  ：黄色着色なし（極めて良好）
×  ：黄色着色あり（不良）  
【００９９】
【表１】
2019182991.tif 000002
【０１００】
表１における原料を下記に示す。
ＨＥＡ：ヒドロキシエチルアクリレート（大阪有機化学工業株式会社）
４ＨＢＡ：４−ヒドロキシブチルアクリレート（大阪有機化学工業株式会社）
ＡＣＭＯ：モルホリンアクリレート（ＫＪケミカルズ株式会社）
ＰＥＧ９ＤＡ（ポリエチレングリコール（分子量４００）ジアクリレート）：ＮＫエステルＡ−４００（新中村工業株式会社）
ＧＬＯｘ：Ｌ−グルタミン酸オキシダーゼ  ２５Ｕ（和光純薬工業株式会社）
Ｌ−Ｇｌ：Ｌ−グルタミン酸（東京化成工業株式会社）
ＧＯｘ：グルコースオキシダーゼ  活性１９０Ｕ／ｍｇ（和光純薬工業株式会社）
Ｇｌ：β−Ｄ−グルコース（東京化成工業株式会社）
水：脱イオン水
ＦｅＳＯ４：硫酸鉄（ＩＩ）七水和物（シグマアルドリッチ社）
ＮａＴＳ：トルエンスルフィン酸ナトリウム（シグマアルドリッチ社）
ＡＡ：アスコルビン酸（シグマアルドリッチ社）
【０１０１】
本発明のＬ−グルタミン酸オキシダーゼ（Ａ）と、Ｌ−グルタミン酸（Ｂ）と、ラジカル重合性化合物（Ｃ）と、水とを含んでなるラジカル重合性組成物は、開始剤不使用にもかかわらず初期のラジカル重合性（転換率）が高く、かつ黄色着色のない重合物を与えることが明らかとなった（実施例１〜１２）。
【０１０２】
オキシダーゼ酵素としてグルコースオキシダーゼを、オキシダーゼ基質としてグルコースを用いた場合は、初期のラジカル重合性（転換率）が低く酵素反応開始直後のラジカル重合性が劣る結果となった（比較例１〜４）。Ｌ−グルタミン酸オキシダーゼ（Ａ）およびＬ−グルタミン酸（Ｂ）の酵素反応で副生するアミンは、ラジカル重合の連鎖移動剤として寄与するため、アミンを発生しないグルコースオキシダーゼとグルコースの酵素反応の系よりも初期のラジカル重合性（転換率）が高くなったと考えられる。
【０１０３】
また、オキシダーゼ酵素としてグルコースオキシダーゼを、オキシダーゼ基質としてグルコースを用いた場合は、黄色着色の程度に差はあるものの、還元剤使用の有無および還元剤の有機／無機に関係なく重合物は黄色く着色した（比較例１〜４）。黄色着色は無機系還元剤の金属イオンの影響ではなく、他に原因があると思われる。Ｌ−グルタミン酸オキシダーゼは無色だが、グルコースオキシダーゼは黄色であることが要因と考えられる。
【０１０４】
以上より、本発明のＬ−グルタミン酸オキシダーゼ（Ａ）と、Ｌ−グルタミン酸（Ｂ）と、ラジカル重合性化合物（Ｃ）と、水とを含んでなるラジカル重合性組成物は、開始剤不使用にもかかわらず初期のラジカル重合性（転換率）が高く、かつ黄色着色のない重合物を提供することが出来た。